(57)【要約】    【課題】バインダー樹脂含有量が少ない場合においても、シンチレータパネルの蛍光体層の膜剥がれと蛍光体削れ屑の発生を抑制することができるシンチレータパネルを提供すること。    【解決手段】基板上に、蛍光体およびバインダー樹脂を含有する蛍光体層を有するシンチレータパネルであって、前記蛍光体層における蛍光体の含有量１００体積部に対するバインダー樹脂の含有量が１８体積部以下であり、前記蛍光体層の外周部側面に被覆層を有するシンチレータパネル。【選択図】図１
2019109171.tif 000002
【特許請求の範囲】
【請求項１】
基板上に、蛍光体およびバインダー樹脂を含有する蛍光体層を有するシンチレータパネルであって、前記蛍光体層における蛍光体の含有量１００体積部に対するバインダー樹脂の含有量が１８体積部以下であり、前記蛍光体層の外周部側面に被覆層を有するシンチレータパネル。
【請求項２】
前記蛍光体層が蛍光体の粒子径が異なる複数の層を有する請求項１記載のシンチレータパネル。
【請求項３】
前記蛍光体層の端部の空隙率が内部の空隙率よりも低い請求項１〜２のいずれか一項に記載のシンチレータパネル。
【請求項４】
前記蛍光体層の端部の空隙率が１０％未満である請求項１〜３のいずれか一項に記載のシンチレータパネル。
【請求項５】
前記被覆層の表面と、蛍光体層と接する側の基板表面との成す角度が９０度を超える請求項１〜４のいずれか一項に記載のシンチレータパネル。
【請求項６】
前記被覆層がポリビニルアルコールを含む請求項１〜５のいずれか一項に記載のシンチレータパネル。
【請求項７】
請求項１〜６のいずれか一項に記載のシンチレータパネルの蛍光体層上に、接着層および離型シートをこの順に有する離型シート付きシンチレータパネル。
【請求項８】
請求項１〜６のいずれか一項に記載のシンチレータパネル、接着層および光電変換撮像素子基板を有する放射線画像検出装置。
【発明の詳細な説明】
【技術分野】
【０００１】
本発明は、シンチレータパネルとこれを用いた離型シート付きシンチレータパネルおよび放射線画像検出装置に関する。
【背景技術】
【０００２】
従来、医療現場において、フィルムを用いた放射線画像が広く用いられてきた。しかし、フィルムを用いた放射線画像はアナログ画像情報であるため、近年、コンピューテッドラジオグラフィ（ｃｏｍｐｕｔｅｄ  ｒａｄｉｏｇｒａｐｈｙ：ＣＲ）やフラットパネル型の放射線ディテクタ（ｆｌａｔ  ｐａｎｅｌ  ｄｅｔｅｃｔｏｒ：ＦＰＤ）等のデジタル方式の放射線画像検出装置が開発されている。このＦＰＤには、直接方式と間接方式とがある。直接方式は放射線を直接電気信号に変換して検出する方式である。一方、間接方式は、放射線をシンチレータパネルで一旦可視光に変換した後、該可視光を光電変換撮像素子で検出する方式である。そのため、間接方式の放射線画像検出装置は、光電変換撮像素子基板とシンチレータパネルの基板２枚から構成される。光電変換撮像素子基板とシンチレータパネルを密着させて、光電変換撮像素子基板とシンチレータパネルとの間における蛍光光の拡散による解像度の低下を抑制するために、光学的に透明な接着層を形成し、光電変換撮像素子基板とシンチレータパネルを接着することが行われている。
【０００３】
光電変換撮像素子基板は、ガラス基板上に、フォトダイオード、薄膜トランジスタ、電気配線などを含む５０〜３００μｍの画素を２次元的に有することが一般的である。フォトダイオードなどによりシンチレータパネルで発生した可視光を電気信号に変換することにより、放射線の情報をデジタル信号に変換する。
【０００４】
シンチレータパネルは、酸硫化ガドリニウム（ＧＯＳ）やヨウ化セシウム（ＣｓＩ）などの蛍光体を含有する蛍光体層を備えており、照射された放射線に応じて蛍光体が可視光を発光する。
【０００５】
接着層としては、ＯＣＡ（Ｏｐｔｉｃａｌ  Ｃｌｅａｒ  Ａｄｈｅｓｉｖｅ）と呼ばれる、フィルム状の粘着シートが一般的に用いられる。接着層を２枚の離型シートで挟んだ構造のものが一般的であり、塗布工程を要することなく、転写加工のみで接着層を形成できるため、簡便な方法で歩留り良く接着することができる。
【０００６】
シンチレータパネルは、例えば、シート状のプラスチック基板上に蛍光体とバインダー樹脂を含有する蛍光体層を塗布した後、乾燥することにより形成することができる。接着層は、ＯＣＡの一方の離型シートを剥がした後、露出した接着層をシンチレータパネル基板の表面にラミネータロールなどを用いて圧着することにより形成することができる。次に、ＯＣＡの反対側の離型シートを剥離し、露出した接着層を、ラミネータロールを用いて光電変換撮像素子基板に圧着することにより、光電変換撮像素子基板とシンチレータパネルを密着させて貼り合わせることができる。
【０００７】
蛍光体層は、蛍光体を多く含有するほど輝度が高くなり、ＦＰＤとしての特性が良化する。一方、バインダー樹脂の含有量が少なくなるほど、蛍光体層が脆くなり膜の強度が低下するため、シンチレータパネルの製造時やその後の運搬、光電変換撮像素子基板との貼り合わせ時に、膜剥がれや蛍光体層の削れが発生しやすい傾向にある。特に、蛍光体層の外周部分は、曲がりや擦れによる膜剥がれや蛍光体層の削れが発生しやすい。そこで、かかる課題に対して、対抗する二辺の端部の蛍光体層の厚さが、その蛍光体層の平均厚さよりも薄くされており、かつ端部周辺における蛍光体の充填密度が蛍光体層中における蛍光体の平均充填密度よりも高くされている放射線像変換パネル（例えば、特許文献１参照）、蛍光体層の周縁の側面に縁貼り部材が設けられている放射線変換シート（例えば、特許文献２参照）、蛍光体層の非積層面側に、金属を含有する金属含有層を少なくとも１層含むコーティング層が形成されている放射線像変換パネル（例えば、特許文献３参照）などが提案されている。
【先行技術文献】
【特許文献】
【０００８】
【特許文献１】特開昭６１−２２８３９９号公報
【特許文献２】特開２０１０−１０１７２２号公報
【特許文献３】特開２００７−８５７９７号公報
【発明の概要】
【発明が解決しようとする課題】
【０００９】
シンチレータパネルを光電変換撮像素子基板に貼り付ける工程において、離型シートを有するＯＣＡを用いる場合には、シンチレータパネル上に形成された離型シートのみを剥離する必要があるが、特許文献１に記載の技術は、離型シートを有するＯＣＡを用いる場合には、離型シートの剥離時に蛍光体層の膜剥がれが発生する課題があった。特に、蛍光体層における蛍光体含有量が多く、バインダー樹脂含有量が少ないほど、蛍光体層が脆くなり、基板との密着性も低下することから、蛍光体層の膜剥がれや削れ屑が発生しやすい。特許文献２〜３の技術により、蛍光体外周部からの蛍光体削れ屑の発生は抑制できるものの、ＦＰＤ特性向上のために蛍光体含有量を多く、バインダー樹脂含有量を少なくすると、蛍光体層の膜剥がれが発生しやすい課題があることが、本発明者らの検討により分かった。
【００１０】
そこで本発明は、バインダー樹脂含有量が少ない場合においてもシンチレータパネルの蛍光体層の膜剥がれと蛍光体削れ屑の発生を抑制することができるシンチレータパネルを提供することを目的とする。
【課題を解決するための手段】
【００１１】
上記の目的は、基板上に、蛍光体およびバインダー樹脂を含有する蛍光体層を有するシンチレータパネルであって、前記蛍光体層における蛍光体の含有量１００体積部に対するバインダー樹脂の含有量が１８体積部以下であり、前記蛍光体層の外周部側面に被覆層を有するシンチレータパネルによって達成される。
【発明の効果】
【００１２】
本発明によれば、シンチレータパネルの蛍光体層の膜剥がれや蛍光体削れ屑の発生を抑制することができる。
【図面の簡単な説明】
【００１３】
【図１】本発明のシンチレータパネルの一態様を模式的に表した断面図である。
【図２】本発明のシンチレータパネルの一態様の端部を模式的に表した断面図である。
【図３】本発明の放射線画像検出装置の一態様を模式的に表した断面図である。
【発明を実施するための形態】
【００１４】
本発明のシンチレータパネルは、基板上に、蛍光体層を有し、蛍光体層の外周部側面に被覆層を有する。基板は、蛍光体層を支持する作用を有する。蛍光体層は、照射された放射線を、より長い波長の光に変換する作用を有する。変換される光としては、可視光が好ましい。本発明のシンチレータパネルは、蛍光体層の外周部側面に被覆層を有することを特徴とする。蛍光体層側面に被覆層を有することにより、蛍光体層の外周部分における蛍光体削れ屑の発生を抑制することができる。また、蛍光体層の膜剥がれが発生しやすいバインダー樹脂含有量が少ない場合においても、蛍光体層と基材との密着力を向上させて蛍光体層の膜剥がれを抑制することができる。
【００１５】
図１は、本発明のシンチレータパネルを模式的に表した断面図である。シンチレータパネル２は、基板４上に蛍光体層５を有し、蛍光体層５の外周部側面に被覆層８を有する。ここで、蛍光体層の外周部側面とは、蛍光体層のうち、基板面に対して略垂直方向の端部を言う。蛍光体層５上に、必要に応じて接着層７を有してもよい。接着層７を有することにより、シンチレータパネルと光電変換撮像素子基板との密着性をより向上させて蛍光光の拡散を抑制し、画像鮮鋭度を向上させることができる。この場合、取扱性の観点から、接着層７上に離型シート６を有することが好ましい。
【００１６】
基板を構成する材質としては、例えば、放射線透過性を有するガラス、セラミック、半導体、高分子化合物、金属、金属酸化物などが挙げられる。ガラスとしては、例えば、石英、ホウ珪酸ガラス、化学的強化ガラスなどが挙げられる。セラミックとしては、例えば、サファイア、チッ化珪素、炭化珪素などが挙げられる。半導体としては、例えば、シリコン、ゲルマニウム、ガリウム砒素、ガリウム燐、ガリウム窒素などが挙げられる。高分子化合物としては、例えば、セルロースアセテート、ポリエステル、ポリアミド、ポリイミド、トリアセテート、ポリカーボネート、炭素繊維強化樹脂などが挙げられる。金属としては、例えば、アルミニウム、鉄、銅などが挙げられる。金属酸化物としては、例えば、酸化チタンなどが挙げられる。これらを２種以上用いてもよい。これらの中でも、可視光透過率が高く、蛍光体の発光光を高効率に利用することができることから、ガラス、高分子化合物が好ましく、ボイドを含む白色ポリエステルがより好ましい。
【００１７】
基板の厚みは、シンチレータパネルの軽量化の観点から、２．０ｍｍ以下が好ましく、１．０ｍｍ以下がより好ましい。
【００１８】
蛍光体層は、少なくとも蛍光体およびバインダー樹脂を含有する。蛍光体は、照射された放射線を、より長い波長の光に変換する作用を有する。バインダー樹脂は、蛍光体同士の結着力を高め、蛍光体層としての形状を維持する作用を有する。
【００１９】
蛍光体としては、例えば、ＣｓＩ、ＣｓＢｒ、Ｇｄ２Ｏ２Ｓ（以下、「ＧＯＳ」）、Ｇｄ２ＳｉＯ５、ＢｉＧｅ３Ｏ１２、ＣａＷＯ４、Ｌｕ２Ｏ２Ｓ、Ｙ２Ｏ２Ｓ、ＬａＣｌ３、ＬａＢｒ３、ＬａＩ３、ＣｅＢｒ３、ＣｅＩ３、ＬｕＳｉＯ５などが挙げられる。これらを２種以上含有してもよい。これらの中でも、ＧＯＳ、ＣｓＩが好ましい。
【００２０】
蛍光体には、賦活剤が添加されていてもよく、発光効率を向上させることができる。賦活剤としては、例えば、ナトリウム（Ｎａ）、インジウム（Ｉｎ）、タリウム（Ｔｌ）、リチウム（Ｌｉ）、カリウム（Ｋ）、ルビジウム（Ｒｂ）、ナトリウム（Ｎａ）、テルビニウム（Ｔｂ）、セリウム（Ｃｅ）、ユーロピウム（Ｅｕ）、プラセオジム（Ｐｒ）などが挙げられる。これらを２種以上含有してもよい。化学的安定性が高く、発光効率が高いことから、テルビニウムを添加した硫酸化ガドリニウム（ＧＯＳ：Ｔｂ）、タリウムを添加したヨウ化セシウム（ＣｓＩ：Ｔｌ）が好ましい。
【００２１】
蛍光体の形状は、球状、扁平状、棒状等が好ましい。蛍光体の粒子径（Ｄ５０）は、１．０〜２０μｍが好ましい。ここで、蛍光体の粒子径（Ｄ５０）は、粒度分布測定装置（例えば、ＭＴ３３００；日機装（株）製）を用いて、水を満たした試料室に蛍光体を投入し、３００秒間超音波処理を行った後に測定した粒度分布から算出することができる。
【００２２】
バインダー樹脂としては、例えば、ポリビニルブチラール、ポリビニルアセテート、ポリビニルアルコール、エチルセルロース、メチルセルロース、ポリエチレン、ポリメチルシロキサンやポリメチルフェニルシロキサン等のシリコーン樹脂、ポリスチレン、ブタジエン／スチレン共重合体、ポリスチレン、ポリビニルピロリドン、ポリアミド、高分子量ポリエーテル、エチレンオキサイド／プロピレンオキサイド共重合体、ポリアクリルアミド、アクリル樹脂などが挙げられる。これらを２種以上含有してもよい。後述する被覆層を形成する材質に応じて選択することが好ましく、これらの中でも、被覆層との相溶性の観点から、ポリビニルブチラール、ポリビニルアルコール、エチルセルロース、メチルセルロースが好ましい。
【００２３】
蛍光体層における蛍光体の含有量１００体積部に対するバインダー樹脂の含有量は、１８体積部以下である。ＦＰＤ特性向上のためにバインダー樹脂の含有量を１８体積部以下とすると、従来の技術においては、蛍光体層の膜剥がれや蛍光体削れ屑が発生しやすい課題があったが、本発明においては、被覆層を設けることにより、これらの課題を解決することができる。また、蛍光体の含有量を相対的に増量することができるため、輝度をより向上させることができる。一方、蛍光体同士の結合を強化し、膜剥がれをより抑制する観点から、バインダー樹脂の含有量は、５体積部以上が好ましい。
【００２４】
蛍光体層を２層以上有してもよい。蛍光体の粒子径（Ｄ５０）が異なる複数の蛍光体層を有することが好ましく、画像鮮鋭度を向上させることができる。この場合、蛍光体の粒子径（Ｄ５０）が小さく充填密度が最も高い層、すなわち高充填密度蛍光体層は、可視光の反射率が高いことから、蛍光光の拡散を抑制し画像鮮鋭度を向上させることができるため、放射線の入射側に位置することが好ましい。一方、高密度蛍光体層よりも蛍光体の粒子径が大きな層は、発光光が多いことから、光電変換効率を向上させるために、光電変換撮像素子基板の受光面側に位置することが好ましい。
【００２５】
蛍光体層の厚みは、発光効率を向上させる観点から、１０μｍ以上が好ましく、８０μｍ以上がより好ましい。一方、蛍光体層の厚みは、画像鮮鋭度を向上させる観点から、６００μｍ以下が好ましく、２５０μｍ以下がより好ましい。
【００２６】
被覆層を形成する材質としては、例えば、ポリビニルアルコール、ポリエステル、ポリウレタン、アクリル樹脂、シリコーン樹脂、フッ素樹脂、これらの共重合体等が挙げられる。これらを２種以上含有してもよい。この中でも、ポリビニルアルコールが好ましく、蛍光体層外周部と基板との密着性を向上させ、蛍光体層の膜剥がれをより抑制することができる。また、ポリビニルアルコールは薄膜形成しやすいことから、バリが生じにくく、シンチレータパネルを光電変換撮像素子基板に貼り合せる際に、バリ起因の気泡混入を抑制することができる。
【００２７】
本発明のシンチレータパネルは、蛍光体層上に保護膜を有してもよい。保護膜としては、透明な有機高分子フィルムなどが挙げられる。
【００２８】
図２に、本発明のシンチレータパネルの一態様の端部を模式的に表した断面図を示す。蛍光体層の端部１２は、その空隙率が、蛍光体層の内部１３よりも低いことが好ましく、剥離しやすい蛍光体層外周部において、蛍光体層と基板との密着性が向上することから、蛍光体層の膜剥がれをより抑制することができる。蛍光体層の端部１２の空隙率は、１０％未満がより好ましい。なお、後述する被覆液を用いて被覆層を形成する場合、蛍光体層の外周側面は、被覆液の浸み込みにより空隙率が低下しやすく、蛍光体層と基材との密着性をより向上させることができる。ここで、蛍光体層の端部１２とは、蛍光体層の側面から内側に向かって１００μｍまでの領域を指し、蛍光体層の内部１３とは、蛍光体層の端部を除く内側全ての領域を指す。また、蛍光体層の空隙率は、蛍光体層の断面を精密研磨した後に、走査型電子顕微鏡（例えば、Ｓ２４００；（株）日立製作所製）を用いて倍率２０００倍で拡大観察し、得られた画像における固形分部分（蛍光体およびバインダー樹脂等）と空隙部分を２階調に画像変換し、蛍光体層の断面の面積に占める空隙部分の面積割合から算出することができる。
【００２９】
本発明のシンチレータパネルは、被覆層表面と、蛍光体層と接する側の基板表面とのなす角度は、９０°を超えることが好ましい。かかる角度が９０°を超えると、離型シート付きシンチレータパネルとして用いる場合に、離型シートを剥離しやすくなる。ここで、被覆層表面とは、蛍光体層外周部に、基板面に対して略垂直方向に延びる被覆層の、層面方向の最表面を言う。被覆層表面と、蛍光体層と接する側の基板表面とのなす角度は、蛍光体層端部の断面を精密研磨した後に、光学顕微鏡（例えば、ＶＨＸ−９００Ｆ；（株）キーエンス）を用いて倍率１００倍で拡大観察し、角度測定機能を用いて測定することができる。かかる角度を９０°以上にする方法としては、例えば、シンチレータパネルの製造において、後述する好ましい方法により裁断する方法などが挙げられる。
【００３０】
本発明の離型シート付きシンチレータパネルは、シンチレータパネルの蛍光体層上に、接着層および離型シートをこの順に有する。
【００３１】
接着層を構成する材質は、強度や作業性の観点から、光学的に透明な熱硬化性樹脂や光硬化性樹脂が好ましい。具体的には、例えば、アクリル樹脂、エポキシ樹脂、ポリエステル樹脂、ブチラール樹脂、ポリアミド樹脂、シリコーン樹脂、エチルセルロース樹脂などの透明接着剤が挙げられる。接着層は、必要に応じて、架橋剤、可塑剤、粘着性付与剤、充填剤、劣化防止剤の添加剤を含有してもよい。接着層の厚みは、１０〜５０μｍが好ましい。
【００３２】
離型シートとしては、例えば、ポリエチレンテレフタレート、ポリカーボネート、ポリアクリレート、ポリプロピレン等の樹脂フィルムが挙げられる。離型シートの接着層との接合面には、離型コート層（シリコーン層）を有してもよい。離型シートの厚みは、１０〜７５μｍがより好ましい。
【００３３】
本発明のシンチレータパネルは、例えば、基板上に、少なくとも蛍光体およびバインダー樹脂を含有する蛍光体ペーストを塗布・乾燥して蛍光体層を形成し、蛍光体層の外周部側面に被覆液を塗布・乾燥して被覆層を形成することにより得ることができる。蛍光体層上に接着層および離型シートを形成する場合は、作業性および経済性の観点から、ＯＣＡ（Ｏｐｔｉｃａｌ  Ｃｌｅａｒ  Ａｄｈｅｓｉｖｅ  Ｆｉｌｍ）と呼ばれる、接着層を２枚の離型シートで挟んだフィルム状の粘着シートを用いることが好ましい。ＯＣＡの一方の離型シートを剥離し、接着層を蛍光体層側にして貼り合わせることにより、蛍光体層上に、接着層および離型シートを積層し、離型シート付きシンチレータパネルとすることができる。
【００３４】
蛍光体ペーストは、少なくとも前述の蛍光体およびバインダー樹脂を含有する。必要に応じて、増粘剤、可塑剤、沈降防止剤などの添加剤や有機溶媒を含有してもよい。有機溶媒は、バインダー樹脂の良溶媒であり、水素結合力が大きいことが好ましく、例えば、ジエチレングリコールモノブチルエーテルアセテート、エチレングリコールモノブチルエーテルアルコール、ジエチレングリコールモノブチルエーテル、メチルエチルケトン、シクロヘキサノン、イソブチルアルコール、イソプロピルアルコール、テルピネオール、ベンジルアルコール、テトラヒドロフラン、ジメチルスルフォキシド、ジヒドロターピネオール、γ−ブチロラクトン、ジヒドロターピニルアセテート、３−メトキシ−３−メチル−メチルブタノール、プロピレングリコールモノメチルエーテル、プロピレングリコールモノメチルエーテルアセテート、Ｎ，Ｎ−ジメチルホルムアミド、ヘキシレングリコール、ブロモ安息香酸などが挙げられる。これらを２種以上含有してもよい。
【００３５】
蛍光体ペーストの塗布方法としては、例えば、スクリーン印刷法、バーコーター、ロールコーター、ダイコーター、ブレードコーターなどを用いる方法などが挙げられる。
【００３６】
離型シート付きシンチレータパネルの製造に際しては、大きなサイズのシンチレータパネルと離型シートを貼り合わせてから、所定サイズに裁断する方法が好ましい。プレス裁断機（トムソンカット）を使用して、シンチレータパネルの基板面から離型シート面に向かって刃入れすることが好ましく、蛍光体層の外周部側面と、蛍光体層と接する側の基板表面とのなす角度を、容易に９０°より大きくすることができる。
【００３７】
次に、本発明の放射線画像検出装置について説明する。本発明の放射線画像検出装置は、少なくとも前述のシンチレータパネル、接着層および光電変換撮像素子基板を有する。
【００３８】
図３に、本発明の放射線検出装置の一態様を模式的に表した断面図を示す。放射線画像検出装置１は、接着層７を介して、シンチレータパネル２と光電変換撮像素子基板３が貼り合わされてなり、さらに図示されない電源部を有する。光電変換撮像素子基板３は、基板１１上に、光電変換層９と出力層１０を有する。ただし、図示の都合上、図３の紙面における下方向が、本説明における上方向となる。光電変換層９は、図示しない光電変換素子とＴＦＴを有する画素を２次元状に形成したものが一般的である。シンチレータパネル２の出光面と、光電変換撮像素子基板３の光電変換層９とを、接着層７を介して接着または密着させることが好ましい。
【００３９】
放射線画像検出装置１に入射した放射線が、蛍光体層５において蛍光体に吸収され、可視光が放射される。放射された可視光が光電変換層９に到達すると、光電変換層９で光電変換され、出力層１０を通じて、電気信号として出力される。
【実施例】
【００４０】
以下に、実施例および比較例を挙げて本発明をさらに具体的に説明するが、本発明はこれらによって限定されるものではない。まず、評価方法について説明する。
【００４１】
＜蛍光体層の空隙率＞
各実施例および比較例により形成した蛍光体層の断面を精密研磨した後に、走査型電子顕微鏡（Ｓ２４００；（株）日立製作所製）を用いて倍率５００倍で蛍光体層を拡大観察した。得られた画像において、固形分部分（蛍光体およびバインダー樹脂等）と空隙部分を画像処理ソフト（Ａｄｏｂｅ  Ｐｈｏｔｏｓｈｏｐ；アドビシステムズ（株）製）で２階調に画像変換し、シンチレータ層の断面の面積に占める空隙部分の面積割合を空隙率として算出した。蛍光体層端部の空隙率は、蛍光体層の側面から内側に向かって１００μｍの範囲において上記記載の方法で算出した。蛍光体層内部の空隙率は、蛍光体層の側面から内側に向かって１００μｍを超える範囲において上記記載の方法で算出した。
【００４２】
＜被覆層表面と、蛍光体層と接する側の基板表面との成す角度＞
各実施例および比較例により得られた離型シート付きシンチレータパネルの端部断面を精密研磨した後に、光学顕微鏡（ＶＨＸ−９００Ｆ；（株）キーエンス製）を用いて倍率１００倍で拡大観察し、角度測定機能を用いて、被覆層表面と、蛍光体層と接する側の基板表面との成す角度を測定した。
【００４３】
＜被覆層起因の気泡＞
各実施例および比較例により得られた離型シート付きシンチレータパネルの白色ＰＥＴフィルム基板面を吸着ステージに吸着させた後に、離型シートを剥離して、接着層を介してシンチレータパネルを光電変換撮像素子基板に貼り合わせて、放射線画像検出装置を作製した。ただし、実施例７については、シンチレータパネルと光電変換撮像素子基板をポリエステルテープ（５５９Ａ；ニチバン（株）製）により貼り合わせて、放射線画像検出装置を作製した。得られた放射線画像検出装置に対し、シンチレータパネルの基板側から管電圧６０ｋＶｐのＸ線を照射して、シンチレータ層からの発光をＦＰＤで検出し発光画像を取得した。取得した発光画像を目視で観察し、シンチレータパネル外周部への被覆層起因の気泡混入を以下の基準で判定した。
○：被覆層起因の気泡混入が確認されない
×：被覆層起因の気泡混入が確認される。
【００４４】
＜蛍光体層の膜剥がれ＞
各実施例および比較例により得られた離型シート付きシンチレータパネル各５０枚の白色ＰＥＴフィルム基板面を吸着ステージに吸着させた後に、離型シートを剥離し、蛍光体層を目視観察し、膜剥がれの有無を以下の基準で判定した。ただし、実施例７については、離型シートを有しないため、形成した蛍光体層をそのまま目視観察した。
◎：方形の角部２００箇所中、蛍光体層の膜剥がれが観察される箇所が４箇所未満
○：方形の角部２００箇所中、蛍光体層の膜剥がれが観察される箇所が４箇所以上１０箇所未満
×：方形の角部２００箇所中、蛍光体層の膜剥がれが観察される箇所が１０箇所以上。
【００４５】
＜蛍光体層の削れ屑＞
各実施例および比較例により得られた離型シート付きシンチレータパネルの白色ＰＥＴフィルム基板面を吸着ステージに吸着させた後に、離型シートを剥離し、離型シートを剥離して、接着層を介してシンチレータパネルを光電変換撮像素子基板に貼り合わせて、放射線画像検出装置を作製した。ただし、実施例７については、シンチレータパネルと光電変換撮像素子基板をポリエステルテープ（５５９Ａ；ニチバン（株）製）により貼り合わせて、放射線画像検出装置を作製した。得られた放射線画像検出装置に対し、シンチレータパネルの基板側から管電圧６０ｋＶｐのＸ線を照射して、シンチレータ層からの発光をＦＰＤで検出し発光画像を取得した。取得した発光画像を目視観察し、蛍光体層の削れ屑起因の異物混入を以下の基準で判定した。
○：蛍光体層の削れ屑起因の異物が確認されない
×：蛍光体層の削れ屑起因の異物がシンチレータパネルと光電変換撮像素子基板の間に混入する。
【００４６】
＜相対輝度および相対画像鮮鋭度＞
各実施例および比較例により得られた離型シート付きシンチレータパネルを、離型シートを剥離してＦＰＤ（ＰａｘＳｃａｎ３０３０；Ｖａｒｉａｎ社製）にセットし、放射線画像検出装置を作製した。ただし、実施例７については、シンチレータパネルと光電変換撮像素子基板をポリエステルテープ（５５９Ａ；ニチバン（株）製）により貼り合わせて、放射線画像検出装置を作製した。放射線画像検出装置に対し、シンチレータパネルの基板側から管電圧６０ｋＶｐのＸ線を照射して、シンチレータ層からの発光量をＦＰＤで検出し、シンチレータパネルの輝度を評価した。また、シンチレータパネルの画像鮮鋭度を、矩形波チャートの撮影画像に基づき評価した。実施例１に記載のシンチレータパネルの輝度及び画像鮮鋭度を１００とした場合の相対輝度および相対画像鮮鋭度を算出した。相対輝度および相対画像鮮鋭度ともに９０を下回るとＦＰＤとしての特性は不十分である。算出した相対輝度および相対画像鮮鋭度を以下の基準で判定した。
◎：１００以上
○：９０以上１００未満
×：９０未満。
【００４７】
（蛍光体ペースト１の作製）
２０質量部の有機バインダー（エチルセルロース（７ｍＰａ・ｓ）；比重１．１ｇ／ｃｍ３）を、８０質量部の有機溶媒（テルピネオール、比重０．９３ｇ／ｃｍ３）に８０℃で加熱溶解し、有機溶液を得た。また、蛍光体粉末１として、平均粒子径Ｄ５０が１０μｍのＴｂ賦活Ｇｄ２Ｏ２Ｓ（ＧＯＳ：Ｔｂ、比重７．３ｇ／ｃｍ３）を準備した。７．０質量部の有機溶液に、９３．０質量部の蛍光体粉末を混合して、蛍光体ペースト１を作製した。
【００４８】
（蛍光体ペースト２の作製）
３．６質量部の有機溶液に、９６．４質量部の蛍光体粉末を混合したこと以外は蛍光体ペースト１の作製と同様にして、蛍光体ペースト２を作製した。
【００４９】
（蛍光体ペースト３の作製）
１１．９質量部の有機溶液に、８８．１質量部の蛍光体粉末を混合したこと以外は蛍光体ペースト１の作製と同様にして、蛍光体ペースト３を作製した。
【００５０】
（蛍光体ペースト４の作製）
１３．１質量部の有機溶液に、８６．９質量部の蛍光体粉末を混合したこと以外は蛍光体ペースト１の作製と同様にして、蛍光体ペースト４を作製した。
【００５１】
（蛍光体ペースト５の作製）
蛍光体ペースト１と同様の方法により有機溶液を得た。また、蛍光体粉末２として、平均粒子径Ｄ５０が５μｍのＴｂ賦活Ｇｄ２Ｏ２Ｓ（Ｇｄ２Ｏ２Ｓ：Ｔｂ、比重６．９ｇ／ｃｍ３）を準備した。７．４質量部の有機溶液に、９２．６質量部の蛍光体粉末２を混合して、蛍光体ペースト５を作製した。
【００５２】
（蛍光体ペースト６の作製）
３．８質量部の有機溶液に、９６．２質量部の蛍光体粉末を混合したこと以外は蛍光体ペースト５の作製と同様にして、蛍光体ペースト６を作製した。
【００５３】
（蛍光体ペースト７の作製）
１２．５質量部の有機溶液に、８７．５質量部の蛍光体粉末を混合したこと以外は蛍光体ペースト５の作製と同様にして、蛍光体ペースト７を作製した。
【００５４】
（被覆液１の調製）
５０質量部のポリビニルアルコール（Ｅ−ＡＬ−２００；アラビックヤマト（株）製）を、５０質量部のエタノール（０５５−００４５７；和光純薬工業（株）製）に溶解させて被覆液１を調製した。
【００５５】
（実施例１）
２００ｍｍ×２００ｍｍの白色ＰＥＴフィルム基板（Ｅ６ＳＱ；東レ（株）製）上に、前記蛍光体ペースト１を、ダイコーターを用いて、乾燥後の蛍光体層厚みが２００μｍになるように塗布し、８０℃の熱風乾燥炉で４時間乾燥することにより第一の蛍光体層を形成した。第一の蛍光体層における蛍光体の含有量１００体積部に対するバインダー樹脂の含有量は１０体積部であった。
【００５６】
厚みが２５μｍの接着剤層の両面に、厚みが５０μｍの離型フィルムが積層されたＯＣＡフィルム（８１７１−ＣＬ；スリーエムジャパン（株）製）を準備した。ＯＣＡフィルムの一方の離型シートを剥がした後、貼り合わせ装置（ＨＡＬ−６５０Ｓ；三共（株）製）を用いて、むき出しになった接着層が第一の蛍光体層に接触するように貼り付け、第一の蛍光体層上に接着層と他方の離型シートを積層した。
【００５７】
第一の蛍光体層端部側面の全周に前記被覆液１を塗布し、乾燥することにより、第一の蛍光体層の外周部側面に被覆層を形成し、離型シート付きシンチレータパネルを作製した。
【００５８】
そして、プレス裁断機（ＭＰ−６００ＳＬ；曙機械工業（株）製）と刃先角度が３０°のトムソン刃を用いて、シンチレータパネルの基材面から離型シート面に向かって刃入れし、１００ｍｍ×１００ｍｍの方形に裁断した。前述の方法により被覆層表面と、蛍光体層と接する側の基板表面との成す角度を測定したところ、１０５°であった。
【００５９】
得られた離型シート付きシンチレータパネルについて評価した結果を表１に示す。前述の方法により蛍光体層の空隙率を測定したところ、蛍光体層内部は１５％、蛍光体層端部は５％であった。シンチレータパネルの蛍光体層の膜剥がれは方形の角部２００箇所中４箇所未満であり良好であった。削れ屑の発生、被覆層起因の気泡混入はいずれも認められず、光電変換撮像素子基板への貼り付けは良好であった。シンチレータパネルの輝度および画像鮮鋭度も良好であった。
【００６０】
（実施例２）
前記蛍光体ペースト１にかえて蛍光体ペースト２を用いたこと以外は実施例１と同様の方法により離型シート付きシンチレータパネルを得た。第一の蛍光体層における蛍光体の含有量１００体積部に対するバインダー樹脂の含有量は５体積部であった。実施例１と同様に評価した結果を表１に示す。シンチレータパネルの蛍光体層の膜剥がれは方形の角部２００箇所中４箇所未満であり良好であった。削れ屑の発生、被覆層起因の気泡混入はいずれも認められず、光電変換撮像素子基板への貼り付けは良好であった。相対輝度は１０５であり良好であった。相対画像鮮鋭度は９４であり、９０を上回っておりＦＰＤとしての特性を満たしていた。
【００６１】
（実施例３）
前記蛍光体ペースト１にかえて蛍光体ペースト３を用いたこと以外は実施例１と同様の方法により離型シート付きシンチレータパネルを得た。第一の蛍光体層における蛍光体の含有量１００体積部に対するバインダー樹脂の含有量は１８体積部であった。実施例１と同様に評価した結果を表１に示す。シンチレータパネルの蛍光体層の膜剥がれは方形の角部２００箇所中４箇所未満であり良好であった。削れ屑の発生、被覆層起因の気泡混入はいずれも認められず、光電変換撮像素子基板への貼り付けは良好であった。相対輝度は９３であり、９０を上回っておりＦＰＤとしての特性を満たしていた。相対画像鮮鋭度は１０７であり良好であった。
【００６２】
（実施例４）
２００ｍｍ×２００ｍｍの白色ＰＥＴフィルム基板上に、前記蛍光体ペースト５を、ダイコーターを用いて、乾燥後の蛍光体層厚みが４０μｍになるように塗布した。その上に、前記蛍光体ペースト１を、ダイコーターを用いて、乾燥後の蛍光体層厚みが１８０μｍになるように塗布した。そして、８０℃の熱風乾燥炉で４時間乾燥することにより、第一の蛍光体層および第二の蛍光体層を形成した。第一の蛍光体層および第二の蛍光体層における蛍光体の合計含有量１００体積部に対するバインダー樹脂の合計含有量は１０体積部であった。その後、実施例１と同様の方法により離型シート付きシンチレータパネルを得た。実施例１と同様に評価した結果を表１に示す。シンチレータパネルの蛍光体層の膜剥がれは方形の角部２００箇所中４箇所未満であり良好であった。削れ屑の発生、被覆層起因の気泡混入はいずれも認められず、光電変換撮像素子基板への貼り付けは良好であった。相対輝度は９５であり、９０を上回っておりＦＰＤとしての特性を満たしていた。相対画像鮮鋭度は１１５であり良好であった。
【００６３】
（実施例５）
前記蛍光体ペースト５にかえて蛍光体ペースト６を、ペースト１にかえて蛍光体ペースト２を用いたこと以外は実施例４と同様の方法により離型シート付きシンチレータパネルを得た。第一の蛍光体層における蛍光体の含有量１００体積部に対するバインダー樹脂の含有量は５体積部であった。実施例１と同様に評価した結果を表１に示す。シンチレータパネルの蛍光体層の膜剥がれは方形の角部２００箇所中４箇所未満であり良好であった。削れ屑の発生、被覆層起因の気泡混入はいずれも認められず、光電変換撮像素子基板への貼り付けは良好であった。相対輝度は１０６、相対画像鮮鋭度は１０４であり良好であった。
【００６４】
（実施例６）
前記蛍光体ペースト５にかえて蛍光体ペースト７を、ペースト１にかえて蛍光体ペースト３を用いたこと以外は実施例４と同様の方法により離型シート付きシンチレータパネルを得た。第一の蛍光体層における蛍光体の含有量１００体積部に対するバインダー樹脂の含有量は１８体積部であった。実施例１と同様に評価した結果を表１に示す。シンチレータパネルの蛍光体層の膜剥がれは方形の角部２００箇所中４箇所未満であり良好であった。削れ屑の発生、被覆層起因の気泡混入はいずれも認められず、光電変換撮像素子基板への貼り付けは良好であった。相対輝度は９６であり、９０を上回っておりＦＰＤとしての特性を満たしていた。相対画像鮮鋭度は１１７であり良好であった。
【００６５】
（実施例７）
接着層および離型シートを積層しなかったこと以外は実施例１と同様の方法によりシンチレータパネルを得た。実施例１と同様に評価した結果を表１に示す。シンチレータパネルの蛍光体層の膜剥がれは方形の角部２００箇所中４箇所未満であり良好であった。削れ屑の発生、被覆層起因の気泡混入はいずれも認められず、光電変換撮像素子基板への貼り付けは良好であった。相対輝度は１００であり良好であった。相対画像鮮鋭度は９７であり、９０を上回っておりＦＰＤとしての特性を満たしていた。
【００６６】
（実施例８）
前記被覆液１にかえてシリコーン樹脂（ＫＥ−４５；信越化学工業（株）製）を使用したこと以外は実施例１と同様の方法により離型シート付きシンチレータパネルを得た。実施例１と同様に評価した結果を表１に示す。シンチレータパネルの蛍光体層の膜剥がれは方形の角部２００箇所中４箇所以上１０箇所未満であり良好であった。削れ屑の発生は認められなかったが、被覆層起因の気泡混入が発生した。相対輝度および相対画像鮮鋭度は１００であり良好であった。
【００６７】
（比較例１）
被覆層を形成しなかったこと以外は実施例１と同様の方法によりシンチレータパネルを得た。実施例１と同様に評価した結果を表１に示す。シンチレータパネルの蛍光体層の膜剥がれは方形の角部２００箇所中１０箇所以上であり不良であった。削れ屑が発生し、光電変換撮像素子基板への貼り付けは不良であった。相対輝度および相対画像鮮鋭度は１００であり良好であった。
【００６８】
（参考例）
前記蛍光体ペースト１にかえて蛍光体ペースト４を用いたこと、刃先角度が３０°のトムソン刃にかえて離型シート面からシンチレータパネルの基材面に向かって刃入れしたこと以外は実施例１と同様の方法により離型シート付きシンチレータパネルを得た。実施例１と同様に評価した結果を表１に示す。蛍光体層厚みは、蛍光体層端部よりも蛍光体層内部の方が薄く、蛍光体層の空隙率は、蛍光体層内部は１１％、蛍光体層端部は２％であった。シンチレータパネルの蛍光体層の膜剥がれは方形の角部２００箇所中４箇所未満であり良好であった。削れ屑の発生、被覆層起因の気泡混入は認められず、光電変換撮像素子基板への貼り付けは良好であった。相対輝度は８８であり９０を下回っており不良であった。相対画像鮮鋭度は１０９であり良好であった。
【００６９】
【表１】
2019109171.tif 000003
【符号の説明】
【００７０】
１  放射線画像検出装置
２  シンチレータパネル
３  光電変換撮像素子基板
４  基板
５  蛍光体層
６  離型シート
７  接着層
８  被覆層
９  光電変換層
１０  出力層
１１  基板
１２  蛍光体層の端部
１３  蛍光体層の内部
１４  被覆層表面
【図１】
2019109171.tif 000004
【図２】
2019109171.tif 000005
【図３】
2019109171.tif 000006